(57)【特許請求の範囲】
【請求項１】
フランジを有するプレス成形品を形成するために使用されるプレス前のブランクの形状を決定するブランク形状決定方法であって、
上記フランジのうち、プレスによって線長が伸び変形する部分に対応する上記ブランクの部分を形状検討部と定義した場合に、
初期形状のブランクをプレス成形したときに、上記形状検討部に発生するブランク端縁に沿った方向での板厚減少量の分布若しくはひずみの分布からなる分布を求める分布評価工程と、
上記分布評価工程が求めた分布に基づき、上記ブランク端縁に沿った方向において、設定した基準量を越えた過剰変形領域の区画と、上記基準量未満と上記基準量よりも小さい下限設定値との間の余裕変形領域の区画とを求める変形領域決定工程と、
上記過剰変形領域の区画のブランク端位置を、当該ブランク端縁に直交する方向の外方に変更し、上記余裕変形領域の区画のブランク端位置を、当該ブランク端縁に直交する方向の内方に変更する修正を行うブランク形状修正工程と、を備え、
上記修正による各区間のブランク端位置の修正量は、対象とする区間の途中位置を最大修正量とすると共に、ブランク端縁に沿って上記途中位置から各区画の端に向かうほど修正量が小さくなるように設定され、
且つ、上記形状検討部のブランク端縁に沿った方向における、上記修正量の変化が滑らかとなるように設定することを特徴とするブランク形状決定方法。
【請求項２】
上記各区間のブランク端位置の修正量のブランク端縁に沿ったプロフィールを、対象とする区画の中央位置を上記途中位置とし、対象とする区画の両端位置を最小修正量とした、同方向に凸の曲率からなる曲線形状に設定することを特徴とする請求項１に記載したブランク形状決定方法。
【請求項３】
上記途中位置での最大修正量は、上記途中位置での上記形状検討部でのブランク端縁に直交する方向のフランジとなる部分の線長の０．０２〜０．２０の範囲で設定することを特徴とする請求項１又は請求項２に記載したブランク形状決定方法。
【請求項４】
上記分布が板厚減少量の分布の場合、上記基準量を８〜２０％の範囲で設定し、上記下限設定値を０〜５％の範囲で設定することを特徴とする請求項３に記載したブランク形状決定方法。
【請求項５】
上記分布がひずみの分布の場合、上記基準量を０．１５〜０．４５の範囲で設定し、上記下限設定値を０．０〜０．１の範囲で設定することを特徴とする請求項３に記載したブランク形状決定方法。
【請求項６】
更に、上記ブランク形状修正工程の処理により修正された後の形状のブランクをプレス成形したときに、上記形状検討部に発生するブランク端縁に沿った方向での板厚減少量の分布若しくはひずみの分布からなる分布を求める分布再評価工程を備え、
上記分布再評価工程が求めた分布の最大値が目標値以下となるまで、上記基準量、下限設定値、最大修正量の少なくとも一つの値を変更して、上記ブランクの形状の修正の処理を繰り返すことを特徴とする請求項１〜請求項５のいずれか１項に記載したブランク形状決定方法。
【請求項７】
更に、上記ブランク形状修正工程の処理により修正された後のブランクの形状を上記初期形状とする初期形状変更工程を備え、
上記分布評価工程が求めた分布の最大値が目標値以下となるまで、上記ブランクの形状の修正の処理を繰り返すことを特徴とする請求項１〜請求項６のいずれか１項に記載したブランク形状決定方法。
【請求項８】
フランジを有するプレス成形品を形成するために使用されるプレス前のブランクの形状を修正するブランク形状修正装置であって、
上記フランジのうち、プレスによって線長が伸び変形する部分に対応する上記ブランクの部分を形状検討部と定義した場合に、
上記ブランクの初期形状とプレス条件を入力する入力部と、
初期形状のブランクをプレス成形したときに、上記形状検討部に発生するブランク端縁に沿った方向での板厚減少量の分布若しくはひずみの分布からなる分布を解析によって求める分布評価部と、
上記分布評価部が求めた分布に基づき、上記ブランク端縁に沿った方向において、設定した基準量を越えた過剰変形領域の区画と、上記基準量未満と上記基準量よりも小さい下限設定値との間の余裕変形領域の区画とを求める変形領域決定部と、
上記過剰変形領域の区画のブランク端位置を、当該ブランク端縁に直交する方向の外方に変更し、上記余裕変形領域の区画のブランク端位置を、当該ブランク端縁に直交する方向の内方に変更する修正を行うブランク形状修正部と、
を備え、
上記修正による各区間のブランク端位置の修正量は、対象とする区間の途中位置を最大修正量とすると共に、ブランク端縁に沿って上記途中位置から各区画の端に向かうほど修正量が小さくなるように設定され、
且つ、上記形状検討部のブランク端縁に沿った方向における、上記修正量の変化が滑らかとなるように設定することを特徴とするブランク形状修正装置。
【請求項９】
更に、上記ブランク形状修正部の処理により修正された後の形状のブランクをプレス成形したときに、上記形状検討部に発生するブランク端縁に沿った方向での板厚減少量の分布若しくは最大主ひずみの分布からなる分布を求める分布再評価部と、
上記分布再評価部が求めた分布の最大値が目標値以下か否かを判定する終了判定部と、
上記終了判定部が目標値以下で無いと判定すると、上記基準量、下限設定値、最大修正量の少なくとも一つの値を変更するパラメータ変更部と、を備えることを特徴とする請求項８に記載したブランク形状修正装置。
【請求項１０】
更に、上記ブランク形状修正部の処理により修正されたブランクの形状を上記初期形状とする初期形状変更部と、
上記初期形状変更部で変更後に上記分布評価部で求めた分布の最大値が目標値以下か否かを判定する終了判定部と、を備え、
上記終了判定部が目標値以下で無いと判定すると、変形領域決定部、ブランク形状修正部の処理を行うことを特徴とする請求項８に記載したブランク形状修正装置。
【発明の詳細な説明】
【技術分野】
【０００１】
本発明は、フランジを有するプレス成形品を形成するために使用されるプレス前のブランクの形状を、プレス成形する際に発生しやすいフランジ割れを回避可能な形状に適正化するための技術に関する。
【背景技術】
【０００２】
近年、自動車車体の軽量化と衝突安全性とを両立させるために、自動車部品への高張力鋼板の適用が進んでいる。一般的に鋼板の強度が上昇すると成形性は低下するため、高張力鋼板のプレス成形ではしばしば割れが発生し、適用拡大の妨げとなっている。特に、フランジを有する製品形状の成形品において、成形中に線長が伸びる変形、つまり伸びフランジ変形を受ける部位において伸びフランジ割れが問題となる。
この伸びフランジ割れに対する技術として、例えば特許文献１及び特許文献２に記載の技術がある。
【０００３】
特許文献１では、内側に凹んだ凹状外周縁に形成される凸状フランジ部の中央部下端に生じる伸びフランジ割れを防止するために、凸状フランジ部となるブランク部の輪郭形状を、滑らかに結ばれた輪郭形状とすることが提案されている。
また特許文献２では、伸びフランジ部のブランク端部のコーナー半径を大きくとることで割れを回避できるブランク形状が提案されている。
【先行技術文献】
【特許文献】
【０００４】
【特許文献１】特開２００９−１６０６５５号公報
【特許文献２】特許第４９５９６０５号公報
【発明の概要】
【発明が解決しようとする課題】
【０００５】
平坦なブランクを立体の成形品に加工する場合、部品全体が受ける変形量はほぼ決まっている。このため、ある箇所の変形量が小さくなると別の場所の変形量が大きくならざるを得ないという、いわゆるトレードオフの関係がある。
これに対し、特許文献１及び特許文献２の技術では、ブランクの初期形状に対し、伸びフランジ割れ危険部のブランク形状を大きくする、すなわち予肉を付与する方向に修正するようにブランク形状を修正することになる。
【０００６】
しかし、この２つの特許文献に記載されているように、フランジに対応する部位のブランク形状を大きくすることでフランジの変形が小さくなると、フランジに接続するダイ肩部での変形が増大し、割れのおそれがある。
また、予肉の付与によりブランク寸法は大きくなることから、材料の歩留まりが低下するという問題もある。したがって、公知の決定方法で決めた、ブランクの初期形状からの修正量はできるだけ少ないことが望ましい。
【０００７】
本発明は、上記のような点を考慮してなされたものであり、効率的に伸びフランジ割れを回避可能な適正形状にブランクの初期形状を修正可能な技術の提供を目的とする。
【課題を解決するための手段】
【０００８】
課題を解決するために、本発明の一態様は、フランジを有するプレス成形品を形成するために使用されるプレス前のブランクの形状を決定するブランク形状決定方法であって、
上記フランジのうち、プレスによって線長が伸び変形する部分に対応する上記ブランクの部分を形状検討部と定義した場合に、初期形状のブランクをプレス成形したときに、上記形状検討部に発生するブランク端縁に沿った方向での板厚減少量の分布若しくはひずみの分布からなる分布を求める分布評価工程と、上記分布評価工程が求めた分布に基づき、上記ブランク端縁に沿った方向において、設定した基準量を越えた過剰変形領域の区画と、上記基準量未満と上記基準量よりも小さい下限設定値との間の余裕変形領域の区画とを求める変形領域決定工程と、上記過剰変形領域の区画のブランク端位置を、当該ブランク端縁に直交する方向の外方に変更し、上記余裕変形領域の区画のブランク端位置を、当該ブランク端縁に直交する方向の内方に変更する修正を行うブランク形状修正工程と、を備え、
【０００９】
上記修正による各区間のブランク端位置の修正量は、対象とする区間の途中位置を最大修正量とすると共に、ブランク端縁に沿って上記途中位置から各区画の端に向かうほど修正量が小さくなるように設定され、且つ、上記形状検討部のブランク端縁に沿った方向における、上記修正量の変化が滑らかとなるように設定することを特徴とする。
上記修正量の変化が滑らかとは、ブランク端縁に沿った修正量の変化に、曲率が急峻する曲率急峻部（修正量の変化が急激に大きくなる部分）が無いことを指す。
【発明の効果】
【００１０】
本発明によれば、歩留まりの悪化を最小限に抑え、且つ、フランジ以外の部位の成形への影響を抑えつつ、効率的に伸びフランジ割れを回避可能な形状にブランクの初期形状を修正可能となる。
【図面の簡単な説明】
【００１１】
【図１】本発明に基づく実施形態に係るブランク形状修正装置の構成を示す図である。
【図２】分布に対する領域の区画、修正量の求め方を説明するための図である。
【図３】プレス成形品を適用する形状の一例を示す図である。
【図４】ブランクの初期形状を示す図である。
【図５】ブレス成形品の形状の例を示す図である。
【図６】各区画の設定を示す図である。
【図７】各区画での修正量を示す図である。
【図８】求めた修正量の初期形状への反映例を説明する図である。
【図９】修正ブランク形状での分布の例を示す図である。
【図１０】求めた修正量の初期形状への別の反映例を説明する図である。
【図１１】図１０の場合の修正ブランク形状での分布の例を示す図である。
【発明を実施するための形態】
【００１２】
次に、本発明の実施形態について図面を参照しつつ説明する。
本実施形態のブランク形状修正装置１０は、フランジを有するプレス成形品を形成するために使用されるプレス前のブランクＢＬＫの初期形状を、プレス成形によって伸びフランジ割れを抑制したブランク形状に修正する、すなわちブランク形状の適正化を行うための装置である。
【００１３】
以下の説明では、分布Ｂとして板厚減少量の分布を例に挙げて説明するが、フランジ線長方向のひずみ（例えば最大主ひずみ）の分布を評価のための分布として適用しても、また両者の分布を一緒に使用して評価しても構わない。
ここで、本明細書では、ブランクＢＬＫをプレス成形して目標のプレス形成品の形状とすることで形成されるフランジのうち、プレスによって線長が伸び変形する部分に対応する上記ブランクＢＬＫの部分を形状検討部と定義する。
【００１４】
＜構成＞
ブランク形状修正装置１０は、図１に示すように、入力部１０Ａ、分布評価部１０Ｂ、変形領域決定部１０Ｃ、ブランク形状修正部１０Ｄ、分布再評価部１０Ｅ、及び終了判定部１０Ｆを備える。ブランク形状修正装置１０での演算処理は、コンピュータでの演算処理にて行われる。
【００１５】
入力部１０Ａは、対象とするブランクＢＬＫの初期形状のデータや、プレス条件のデータを入力して、データを記憶部に格納する。プレス条件のデータには、目標とするプレス成形品の形状データを含む。
分布評価部１０Ｂは、入力部１０Ａが入力したデータに基づき、有限要素解析法その他の公知の数値解析手法によるシミュレーションのプログラムを用いた解析によって、初期形状のブランクＢＬＫを目標とするプレス成形品の形状にプレス成形したときに、形状検討部に発生する板厚減少量の分布Ｂを求める。求める板厚減少量の分布Ｂは、形状検討部における、ブランク端縁に沿った方向での板厚減少量の分布Ｂである。端縁に沿った分布Ｂの例を図２に示す。
【００１６】
変形領域決定部１０Ｃは、分布評価部１０Ｂが求めた分布Ｂに基づき、上記ブランク端縁に沿った方向において、設定した基準量αを越えた過剰変形領域の区画Ｘと、上記基準量α未満と上記基準量αよりも小さい下限設定値βとの間の余裕変形領域の区画Ｙとを求める。図２では、α＝１８．０％とし、β＝５．０％とした場合を例示している。
基準量αは、例えば、対象とするブランクＢＬＫの材質や板厚から、穴広げ率などの材料特性値に基づき、許容可能な板厚減少量の最大値を求め、その半分や三分の一などの値とする。また例えば分布評価部１０Ｂで取得した板厚減少量の最大値と最小値との平均値を採用する。但し、基準量αは、８％以上２０％以下の範囲で設定することが好ましい。例えば、２０％寄りの値（例えば１８％）などを初期基準量として初期設定し、分布評価部１０Ｂが取得した分布Ｂの最大値と２０％との差に基づき、上記初期値を変更して基準量αとしても良い。例えば差が大きいほど初期基準量よりも小さくなる方向に基準量αを設定変更する。
【００１７】
下限設定値βは、余裕変形領域決定の足切りを行うために設定する値である。下限設定値βは、例えば０〜５％の範囲、好ましくは２〜５％の範囲で設定することが好ましい。
ブランク形状修正部１０Ｄは、変形領域決定部１０Ｃが求めた過剰変形領域の区画Ｘや余裕変形領域の区画Ｙの各領域のブランク端縁に沿った区画毎に、過剰変形領域の区画Ｘのブランク端位置を、当該ブランク端縁に直交する方向の外方に変更する修正（材料を盛る修正）を行うと共に、余裕変形領域の区画Ｙのブランク端位置を、当該ブランク端縁に直交する方向の内方に変更する修正（材料を削る修正）を行う。
【００１８】
各区間の上記のブランク端縁の修正のための修正量は、ブランク端縁に沿った方向において、対象とする区間の途中位置を最大修正量λとし求め、ブランク端縁に沿って上記途中位置から各区画の端に向かうほど修正量が徐々に小さくなるように設定される。このとき、ブランク端縁に沿った方向への上記修正量の変化が滑らかとなるように設定する。
上記途中位置は、例えば、区間の中央位置に設定したり、板厚減少量の絶対値が一番大きい位置に設定したりする。
【００１９】
例えば、各区間のブランク端位置の修正量のブランク端縁に沿ったプロフィールを、対象とする区画の中央位置を上記途中位置とし、対象とする区画の両端位置を最小修正量とした、同方向に凸の曲率からなる曲線形状に設定する。図２のＳ１〜Ｓ５がそのプロフィール形状である。上記の各曲線形状Ｓ１〜Ｓ５は、例えば円や楕円、放物線の一部の円弧形状や、三角関数、指数関数、対数関数、双曲線関数、正規分布Ｂ関数で表現される曲線とする。もっとも、３点を通る円の一部の曲線とすることが簡便である。
【００２０】
但し、区間の境界部分では、補間処理を行って両者の線が滑らかに連続するように処理する。例えば、両方の曲線の端部近傍の各接線を使用して補間処理を行う。
上記のようにして、ブランク端縁に沿った修正量のプロフィールの線Ｓ１〜Ｓ５を決定したら、そのブランク端縁に沿った修正量を、初期形状のブランクＢＬＫの板端縁に対応する部分に加算することで、修正後のブランクＢＬＫの形状を決定する。
【００２１】
分布再評価部１０Ｅは、分布評価部１０Ｂの処理と基本的に同じであるが、ブランク形状修正部１０Ｄの処理により修正された後の形状のブランクＢＬＫをプレス成形したときに、上記形状検討部に発生するブランク端縁に沿った方向での板厚減少量の分布Ｂ若しくは最大主ひずみの分布Ｂからなる分布Ｂを求める。分布評価部１０Ｂが分布再評価部１０Ｅを兼ねていても良い。
【００２２】
終了判定部１０Ｆは、分布再評価部１０Ｅが求めた板厚減少量の分布Ｂの最大値が目標値以下か否かを判定する。そして、最大値が目標値以下の場合には、ブランク形状の修正処理を終了する。
一方、終了判定部１０Ｆが目標値以下で無いと判定すると、パラメータ変更部が、上記基準量α、下限設定値β、最大修正量λの少なくとも一つの値を変更して、分布評価部１０Ｂに戻ることで、分布評価部１０Ｂ、変形領域決定部１０Ｃ、ブランク形状修正部１０Ｄの処理を繰り返す。
【００２３】
ここで、上記のブランク形状修正装置１０では、形状修正するブランク形状を初期形状のままとしているが、これに限定されない。例えば、ブランク形状修正部１０Ｄの処理により修正されたブランク形状を上記初期形状とする初期形状変更部を有していても良い。修正されたブランク形状を上記初期形状とする処理は、ブランク形状修正部１０Ｄの処理が行われる度に実行しても良いし、複数回、ブランク形状修正部１０Ｄの処理が実行される度に実行してもよい。
【００２４】
＜動作その他＞
次に、プレス成形品として、図３のような自動車のドア部のアウタパネルを製造するためのプレス成形品を例示し、そのドア開口部の伸びフランジ変形部に対して、評価及びブランク形状の修正を行うことを例示して、ブランク形状を修正してブランク形状を決定する処理例その他について説明する。
【００２５】
ここで、図３に示すようなサイドアウタードアオープニング部における伸びフランジ変形においては、実際にプレス成形しても、シミュレーション解析を行ってみても、図３中符号○で示す箇所に伸びフランジ変形が集中しており、割れの危険性が高くなっている。すなわち、割れの危険性を小さくするには、板厚減少率のピーク値を小さくするため、伸びフランジ変形の集中を緩和させることがポイントとなる。
【００２６】
そこで発明者は、ブランク形状を適正化することで、この伸びフランジ変形の集中を緩和させる方法を鋭意検討した。
これを実現するために発明者は、ブランクＢＬＫのフランジに相当する端部において、ひずみが大きな領域には予肉を付与し、ひずみが小さな領域は削ぐことを考えた。ブランク形状が変わると場所によりフランジ幅が変わることとなるが、フランジ幅が大きい屈曲部では外力に対する抵抗が大きくなり変形しにくくなる。一方、フランジ幅の小さい直線部では外力に対する抵抗が小さくなり変形しやすくなる。これによりフランジに生じるひずみを分散することができると考えた。
【００２７】
以下、ブランク形状の修正量の演算について説明する。
ここで、図４のようなブランクＢＬＫを初期形状として、図５のプレス成形品にプレス加工する場合を想定する。
このとき、上述のように図３の○の箇所が伸びフランジ変形が集中するため、その○のうち、Ａ部周辺のブランク端部を形状検討部に設定する場合で説明する。
【００２８】
そして、分布評価工程として、分布評価部１０Ｂが、初期形状のブランクＢＬＫを目標とするプレス成形品の形状にプレス成形したときに、形状検討部に発生するブランク端縁に沿った方向での板厚減少量の分布Ｂを求める。
例えば、形状検討部におけるブランク端縁に沿った、板厚減少量の分布Ｂは、図６のようになる。
【００２９】
次に、変形領域決定工程として、変形領域決定部１０Ｃが、分布評価部１０Ｂが求めた分布Ｂに基づき、上記ブランク端縁に沿った方向において、設定した基準量αを越えた過剰変形領域の一又は２以上の区画Ｘ１，Ｘ２、及び、上記基準量α未満と上記基準量αよりも小さい下限設定値βとの間の余裕変形領域の一又は２以上の区画Ｙ１，Ｙ２，Ｙ３とを求める。
【００３０】
例えば現在のブランク端縁に沿った方向での板厚減少量の分布Ｂである場合、図６のように、過剰変形領域及び余裕変形領域の各区画Ｘ１，Ｘ２、Ｙ１，Ｙ２，Ｙ３が決定される。この例ではα＝１８％、β＝２％とした場合である。
次に、ブランク形状修正工程として、ブランク形状修正部１０Ｄは、過剰変形領域の区画Ｘ１，Ｘ２のブランク端位置を、当該ブランク端縁に直交する方向の外方に変更、すなわちブランクＢＬＫに材料を盛るような修正を行う量を決定すると共に、余裕変形領域の区画Ｙ１，Ｙ２，Ｙ３のブランク端位置を、当該ブランク端縁に直交する方向の内方に、すなわちブランクＢＬＫから材料を削ぐような変更する修正を行う量を決定する。
【００３１】
ブランク端縁に沿った修正量のプロフィールは、上記分布Ｂのプロフィール形状とは関係なく、一定の円弧形状など、各区画毎に同方向に凸の曲率からなる曲線形状の連続した線で設定される。
その修正量のプロフィール形状は、例えば図７のＳ１〜Ｓ５のように、区画毎に、対象とする区画の中央位置を最大修正量λとし、対象とする区画の両端位置を最小修正量とし、その中央位置と区画の両端位置を通る円の一部でプロフィールを形成する。
【００３２】
最大修正量λは、対象位置でのフランジの線長Ｌａに対し、予め設定した係数γを乗算した値とする。係数γは例えば０．０２〜０．２０の範囲で設定する。フランジの線長Ｌａは、形状検討部のフランジの線長の平均値を採用しても構わない。また、フランジの線長の代わりに区画の長さを使用しても良い。
λ＝γ・Ｌａ
そして、求めた修正量を、図８のように、対象とする形状対象部に端縁に沿って適用して、修正後のブランク形状を決定する。図８は、α＝１５％、β＝２％。γ＝０．１の場合である。図８中、斜線部分が修正した部分であり、符号Ｚが初期形状のブランク端縁位置を示す。図１０でも同様であり、α＝１８％、β＝２％。γ＝０．０５の場合である。
【００３３】
次に、分布再評価工程として、分布再評価部１０Ｅは、修正後のブランク形状のブランクＢＬＫを目標とするプレス成形品の形状にプレス成形したときに、形状検討部に発生するブランク端縁に沿った方向での板厚減少量の分布Ｂを求める。例えば図９のように分布Ｂが求められる。
そして、分布再評価部１０Ｅが求めた板厚減少量の分布Ｂの板厚減少量の最大値が所定許容値以下であれば、処理を終了し、ブランク形状修正部１０Ｄで求めた修正後のブランク形状のブランクＢＬＫに決定する。そして、そのブランク形状のデータを出力する。
【００３４】
一方、分布再評価部１０Ｅが求めた板厚減少量の分布Ｂの板厚減少量の最大値が所定許容値よりも大きい場合には、基準量α、下限設定値β、係数γの少なくとも一つのパラメータを板厚減少量の最大値が小さくなると推定される方向に設定変更して、上記分布評価工程の処理に戻り、上記の処理を繰り返す。
再度求めた修正ブランクＢＬＫの形状の例を図１０に、またそのときの板厚減少率の分布Ｂの例を図１１に示す。
【００３５】
このとき、分布評価工程の処理に戻る度、若しくは所定繰り返し回数の度に、ブランクＢＬＫの初期形状をブランク形状修正工程の処理で修正されたブランク形状と置き換える処理をしても良い。
以上説明してきたように、効率的にひずみを分散することができる。また、予肉を付与した領域は変形が抑制され、削いだ領域は変形が促進されることから、フランジ全体の変形量は修正前から大きくは変わらない。これにより、フランジ以外の部位の成形に影響を及ぼすことなく伸びフランジ割れを回避することができる。
【００３６】
すなわち、本実施形態によれば、歩留まりの悪化を最小限に抑え、且つ、フランジ以外の部位の成形への影響を抑えつつ、効率的に伸びフランジ割れを回避可能な形状にブランクＢＬＫの初期形状を修正可能となる。
この時、プレスによる板厚減少率の分布Ｂのプロフィールが複雑な形状となっても、円弧状に修正量を簡素化して求める事で、簡易に修正出来ると共に、修正量を滑らかな曲線形状とすることで、修正により曲率急峻部が形成されることも回避することが出来る。曲率が急峻する部分は、応力が集中する傾向にあるが、そのような修正位置を回避出来る。
【００３７】
ここで、板厚減少率の分布Ｂを、ＦＥＭによる数値解析（構造解析）で求める場合を例示しているが、実際にプレス成形を行った、実測によって板厚減少率の分布Ｂを求めても良い。
また、上記説明では、評価のための分布Ｂとして板厚減少率で説明したが、ブランク端縁に直交方向（フランジの線長方向）でのひずみ、例えば最大主ひずみの端縁に沿った分布Ｂを使用しても良い。分布Ｂがひずみの分布Ｂの場合、基準量αを０．１５〜０．４５の範囲で設定し、上記下限設定値βを０．０〜０．１の範囲で設定することが好ましい。
【００３８】
ここで、板厚減少率若しくはひずみの測定は、例えばブランクＢＬＫの端縁から予め設定した線長方向の長さ部分（例えば１ｍｍ）での値とする。
【符号の説明】
【００３９】
１０   ブランク形状修正装置
１０Ａ 入力部
１０Ｂ 分布評価部
１０Ｃ 変形領域決定部
１０Ｄ ブランク形状修正部
１０Ｅ 分布再評価部
１０Ｆ 終了判定部
Ｂ     分布
ＢＬＫ ブランク
Ｘ     過剰変形領域の区画
Ｙ     余裕変形領域の区画
α     基準量
β     下限設定値
γ     係数
λ     最大修正量
Ｓ    修正量のプロフィール
【図１】
0006350504.tif 000002
【図２】
0006350504.tif 000003
【図３】
0006350504.tif 000004
【図４】
0006350504.tif 000005
【図５】
0006350504.tif 000006
【図６】
0006350504.tif 000007
【図７】
0006350504.tif 000008
【図８】
0006350504.tif 000009
【図９】
0006350504.tif 000010
【図１０】
0006350504.tif 000011
【図１１】
0006350504.tif 000012